ДВУХКОМПОНЕНТНЫЕ КЛЕЕВЫЕ КОМПОЗИЦИИ НА ОСНОВЕ РАСТВОРИТЕЛЕЙ

1. Двухкомпонентная клеевая композиция на основе растворителей, содержащая продукт реакции:
(A) изоцианатного компонента;
(В) компонента сложного полиэфирполиола димерной кислоты, содержащего продукт реакции реакционной смеси, содержащей
(i) от 20 мас.% до 60 мас.% димерной кислоты в расчете на общую массу компонента сложного полиэфирполиола димерной кислоты;
(ii) дикарбоновую кислоту;
(iii) полиол; и
в присутствии (С) растворителя.
2. Двухкомпонентная клеевая композиция на основе растворителей по п. 1, в которой дикарбоновая кислота выбрана из группы, состоящей из фталевой кислоты, изофталевой кислоты, терефталевой кислоты, азелаиновой кислоты, себациновой кислоты, адипиновой кислоты и их комбинаций.
3. Двухкомпонентная клеевая композиция на основе растворителей по п. 1 или 2, в которой полиол выбран из группы, состоящей из 2-метил-1,3-пропандиола, триметилолпропана, 1,4-бутандиола, 1,6-гександиола, неопентилгликоля (NPG) и их комбинаций.
4. Двухкомпонентная клеевая композиция на основе растворителей по любому из пп. 1-3, в которой изоцианат представляет собой многофункциональный изоцианат.
5. Двухкомпонентная клеевая композиция на основе растворителей по любому из пп. 1-4, в которой изоцианатный компонент имеет среднюю функциональность NCO от 2,2 до 5,0.
6. Двухкомпонентная клеевая композиция на основе растворителей по любому из пп. 1-5, отличающаяся тем, что двухкомпонентная клеевая композиция на основе растворителей имеет массовое соотношение полиол:изоцианат от 100:5 до 100:35.
7. Ламинат, содержащий:
первую подложку;
вторую подложку; и
клеевой слой между первой подложкой и второй подложкой, причем клеевой слой сформирован из двухкомпонентной клеевой композиции на основе растворителей по любому из пп. 1-6.
8. Ламинат по п. 7, в котором первая подложка представляет собой пленку из металлической фольги, а вторая подложка представляет собой полиэтиленовую пленку; и ламинат имеет
прочность сцепления после испытания кипячением в пакете от 4,0 Н/15 мм до 15 Н/15 мм;
прочность сцепления после химического старения от 2,0 Н/15 мм до 10 Н/15 мм.
9. Ламинат по п. 8, отличающийся тем, что ламинат имеет
прочность термосварки после испытания кипячением в пакете от 35 Н/15 мм до 75 Н/15 мм; и
прочность термосварки после химического старения от 35 Н/мм до 75 Н/15 мм.
10. Способ формирования двухкомпонентной клеевой композиции на основе растворителей, включающий:
(i) подачу компонента сложного полиэфирполиола димерной кислоты, содержащего от 20 мас.% до 60 мас.% звеньев, полученных из димерной кислоты;
(ii) подачу изоцианатного компонента; и
(iii) проведение реакции компонента сложного полиэфирполиола димерной кислоты с изоцианатным компонентом для формирования двухкомпонентной клеевой композиции на основе растворителей.